(57)【要約】【課題】ケーブルシースに対し高い接着強度を有し、かつ、解体時には容易にケーブルシースから分離することができる遮水テープ、およびこのような遮水テープを用いたリサイクル性に優れた遮水ケーブルを提供する。【解決手段】金属層１１と、この金属層１１上に直接または他の介在層を介して設けられた熱膨張性マイクロカプセルを含有するホットメルト接着剤層１５とを備えた遮水テープ、およびケーブルコア外周に遮水層およびプラスチックからなるシースを順に備え、遮水層が前記遮水テープからなり、そのホットメルト接着剤層１５とプラスチックシースとが一体に熱融着されている遮水ケーブルである。【選択図】図１
2005327549.tif 000002
【特許請求の範囲】
【請求項１】
金属層と、この金属層上に直接または他の介在層を介して設けられた熱膨張性マイクロカプセルを含有するホットメルト接着剤層とを備えてなることを特徴とするケーブル用遮水テープ。
【請求項２】
前記介在層として、プラスチックからなる補強層を有することを特徴とする請求項１記載のケーブル用遮水テープ。
【請求項３】
前記熱膨張性マイクロカプセルを含有するホットメルト接着剤層は、前記補強層上に、熱膨張性マイクロカプセルを含有しない接着剤層を介して設けられていることを特徴とする請求項２記載のケーブル用遮水テープ。
【請求項４】
ケーブルコア外周に、遮水層およびプラスチックからなるシースを順に備えてなる遮水ケーブルであって、
前記遮水層は、請求項１乃至３のいずれか１項記載の遮水テープからなり、この遮水テープのホットメルト接着剤層と前記プラスチックシースとが一体に熱融着されていることを特徴とする遮水ケーブル。
【発明の詳細な説明】
【技術分野】
【０００１】
本発明は、ケーブル用遮水テープおよび遮水ケーブルに係り、さらに詳しくは、ケーブルシースから容易に分離することができるケーブル用遮水テープ、およびそのような遮水テープを用いたリサイクル性に優れた遮水ケーブルに関する。
【背景技術】
【０００２】
従来より、電力ケーブルや通信ケーブル（光ファイバケーブルを含む）などにおいては、特に地下に埋設されるものを中心に、ケーブルシース下に遮水テープを縦添えして、シースの外からのケーブルコア内への水の浸入を防止するようにしている。
【０００３】
遮水テープとしては、鉛やアルミ等の金属テープの片面もしくは両面に、ケーブルのシース材料である塩化ビニル樹脂やポリエチレンなどと熱融着しやすい接着性樹脂層を設けたものや、金属テープの片面に、補強層としてポリエステルフィルムなどのプラスチックフィルムを一般の接着性樹脂層を介して接着し、さらにその表面にケーブルのシース材料と熱融着しやすい接着性樹脂層を設けたものなどが知られている。前者は主に通信ケーブル用として、また、後者は、主に電力ケーブル用として、それぞれ使用されている（例えば、特許文献１、２参照。）。そして、上記遮水テープ表面のシース材料と熱融着しやすい接着性樹脂層の形成には、一般に、ポリオレフィン系やポリエステル系のホットメルト接着剤が使用されている。
【０００４】
しかしながら、これらのホットメルト接着剤は融点が100℃以上と高く、このため、従来の遮水テープは、ケーブルシースからの分離が困難で、ケーブルのリサイクル性を損なっているという問題があった。
【０００５】
すなわち、近年、資源の有効利用を図り、また、廃棄物処理に伴う環境への負荷を低減するため、使用済み製品のリサイクル化が進められており、上記のような遮水テープを施したケーブルにおいても、導体や絶縁材の回収とともにシース材を回収し再利用することが検討されている。
【０００６】
しかしながら、上述したように、従来の遮水テープにはシースとの接着に融点が100℃以上の接着剤が使用されており、遮水テープを外被から分離するためには、100℃以上の温度で加熱もしくは熱水に浸漬する必要があった。しかも、シース材料は金属などに比べ熱伝導率が低いため、長時間、加熱あるいは浸漬しなければならず、効率が非常に悪いうえ、コスト高となる難点があった。さらに、従来の接着剤は、温度が下がると再び接着してしまうため、加熱または浸漬直後に分離しなければならないという作業上の制約もあった。
【特許文献１】特許第２９９０５３６号公報
【特許文献２】特開平５−２０９３１号公報
【発明の開示】
【発明が解決しようとする課題】
【０００７】
本発明は上記従来技術の課題に対処してなされたもので、ケーブルシースに対し高い接着強度を有しながら、解体時には容易にケーブルシースから分離することができ、かつ、分離作業を行ううえで従来のような制約もない遮水テープ、およびこのような遮水テープを用いたリサイクル性に優れた遮水ケーブルを提供することを目的とする。
【課題を解決するための手段】
【０００８】
上記目的を達成するため、本願の請求項１に記載の発明のケーブル用遮水テープは、金属層と、この金属層上に直接または他の介在層を介して設けられた熱膨張性マイクロカプセルを含有するホットメルト接着剤層とを備えてなることを特徴とするものである。
【０００９】
請求項２に記載の発明のケーブル用遮水テープは、請求項１記載のケーブル用遮水テープにおいて、前記介在層として、プラスチックからなる補強層を有することを特徴とするものである。
【００１０】
請求項３に記載の発明は、請求項２記載のケーブル用遮水テープにおいて、前記熱膨張性マイクロカプセルを含有するホットメルト接着剤層は、前記補強層上に、熱膨張性マイクロカプセルを含有しない接着剤層を介して設けられていることを特徴とするものである。
【００１１】
また、本願の請求項４に記載の発明の遮水ケーブルは、ケーブルコア外周に、遮水層およびプラスチックからなるシースを順に備えてなる遮水ケーブルであって、前記遮水層は、請求項１乃至３のいずれか1項記載の遮水テープからなり、この遮水テープのホットメルト接着剤層と前記プラスチックシースとが一体に熱融着されていることを特徴とするものである。
【発明の効果】
【００１２】
本発明のケーブル用遮水テープにおいては、熱膨張性マイクロカプセルを含有するホットメルト接着剤層が設けられているため、ケーブル使用時には、ケーブルシースに対し十分な接着強度が得られるとともに、ケーブル解体時にはシースから容易に分離することができ、ケーブルシースのリサイクル性を高めることができる。また、本発明の遮水ケーブルにおいては、そのような遮水テープにより遮水層が構成されているので、良好な遮水性能が得られるうえ、解体時にはシースから遮水テープを容易に分離することができ、シースの効率のよいリサイクルが可能となる。
【発明を実施するための最良の形態】
【００１３】
以下、本発明の実施の形態を図面を用いて説明する。
【００１４】
図１は本発明のケーブル用遮水テープの一実施形態を示す斜視図である。
【００１５】
図１において、１１は、金属層を示し、この金属層１１上には、第１の接着剤層１２を介してプラスチックからなる補強層１３が設けられ、さらに、その上に第２の接着剤層１４を介してホットメルト接着剤層１５が設けられている。
【００１６】
金属層１１の形成には、通常、金属箔が使用されるが、金属の膜を補強層１３の片面に蒸着あるいはスパッタさせることによって形成することも可能である。金属としては、鉛、アルミニウム、銅、鉄、ステンレスあるいはこれらの合金などが挙げられる。また、その厚さは、通常、10〜200μm程度である。なお、金属層１１を金属の蒸着あるいはスパッタによって形成する場合には、第１の接着剤層１２を設けず、補強層１３上に直接形成してもよい。
【００１７】
補強層１３の形成には、通常、厚さ20〜100μm程度のプラスチックフィルムが使用される。その具体例としては、ポリエチレンテレフタレートフィルムなどのポリエステル系フィルム、ポリ塩化ビニルフィルム、ポリイミドフィルム、ポリカーボネートフィルムなどが挙げられる。
【００１８】
ホットメルト接着剤層１５は、熱膨張性マイクロカプセルを含有するホットメルト接着剤層であり、熱膨張性マイクロカプセルを含有するホットメルト接着剤からなるフィルムを補強層１３上に第２の接着剤層１４を介して積層し熱融着させることにより形成される。また、熱膨張性マイクロカプセルを含有するホットメルト接着剤を加熱溶融状態で補強層１３上に第２の接着剤層１４を介して塗布し、冷却固化させることにより形成するようにしてもよい。このホットメルト接着剤層１５の厚さは、通常、20〜200μm程度であり、好ましくは、40〜100μmの範囲である。熱膨張性マイクロカプセルを含有するホットメルト接着剤の好ましい具体例としては、化研テック社製のエコセパラＣＴ−１６３４（商品名）が挙げられる。すなわち、このエコセパラＣＴ−１６３４は、通常は、従来のホットメルト接着剤に匹敵する優れた接着性能を有し、かつ、剥離する際には、60℃程度の温水に浸漬するだけで、熱膨張性マイクロカプセルを膨張させ、その接着強度を容易に剥離可能なまでに低下させることができる。
【００１９】
なお、第２の接着剤層１４は、第１の接着剤層１２と同様、必ずしも必須のものではなく、図２に示すように、ホットメルト接着剤層１５を補強層１３上に直接設けるようにしてもよい。第１および第２の接着剤層１２、１４に使用する接着剤は、特に限定されるものではないが、この種の用途に従来より使用されている通常のポリオレフィン系やポリエステル系のホットメルト接着剤が、接着強度などの観点から好ましい。第１および第２の接着剤層１２、１４を設ける場合、その厚さは、通常、10〜100μm程度である。
【００２０】
このように構成されるケーブル用遮水テープにおいては、表面に熱膨張性マイクロカプセルを含有するホットメルト接着剤層が形成されており、上記熱膨張性マイクロカプセルを含有するホットメルト接着剤は、通常は、ケーブルシースに良好な接着性を示す一方、温水乃至熱水に浸漬すると熱膨張性マイクロカプセルが膨張して接着強度が低下する（前述したように、例えばエコセパラＣＴ−１６３４では、60℃程度の温水に浸漬し、そのまま4〜24時間程度放置することにより接着強度が容易に剥離可能なまでに低下する）とともに、一旦、低下した接着強度は冷却後も変わることはない。このため、ケーブルシースと十分な接着強度を持って接着し、良好な遮水性能を発現するとともに、使用済みとなった後は、容易に、作業上の何ら制約を受けることなく、ケーブルシースから分離することができる。
【００２１】
本発明においては、図３に示すように、金属層１１の下面にポリ塩化ビニルやエチレン・エチルアクリレートなどをベースとする半導電性樹脂組成物あるいはそのような半導電性樹脂組成物からなるフィルムを用いて半導電層１６を形成してもよい。このようなケーブル用遮水テープは、後述するようなケーブルコア上にワイヤーシールドなどからなる遮蔽層が設けられた電力ケーブルに適用した場合に有用である。すなわち、かかるケーブルにおいては、ケーブルにサージ性の異常電圧が侵入した場合、遮水層と遮蔽層間に電位差が生じ、その結果、電流が流れて金属層１１に穴があくおそれがあるが、半導電層１６が設けられていることによって、電位差が発生せず、したがって、電流が流れることもないため、金属層１１の損傷が防止される。
【００２２】
また、図４に示すように、金属層１１上にホットメルト接着剤層１５のみを設ける構成としてもよい。このような2層構造の場合には、金属層１１の厚さは、150〜200μm程度とすることが好ましい。
【００２３】
図１乃至図３に例示した遮水テープは、主として電力ケーブルに使用され、図４に例示した遮水テープは、光ファイバケーブルを含む通信ケーブルに主に使用される。
【００２４】
次に、上記ケーブル用遮水テープを用いた本発明の遮水ケーブルの実施の形態を図面を用いて説明する。
【００２５】
図５は、本発明の遮水ケーブルの一実施形態を示す断面図であり、遮水テープとして図３に示す遮水テープが用いられている。
【００２６】
すなわち、図５において、２１は、導体２２上に、半導電性ポリエチレンなどからなる内部半導電層２３、ポリエチレンや架橋ポリエチレンなどからなる絶縁体層２４、および半導電性ポリエチレンなどからなる外部半導電層２５を順に設けた構造のケーブルコアを示している。
【００２７】
このケーブルコア２１上には、ワイヤーシールドもしくは銅テープからなる遮蔽層２６および押えテープ層２７が順に設けられている。なお、ワイヤーシールドは多数本の銅素線の横巻きにより形成される。
【００２８】
そして、この押えテープ２７上には、図３に示す遮水テープ、すなわち、金属層１１の上面に第１の接着剤層１２を介してプラスチックからなる補強層１３を設けれ、その上に第２の接着剤層１４を介してホットメルト接着剤層１５を設けるとともに、金属層１１の下面に半導電層１６を設けた構造の遮水テープが、半導電層１６側をケーブルコア２１側に向けて縦添えされて遮水層２８が形成されており、さらに、その上に、ポリエチレン、難燃化ポリエチレン、塩化ビニル樹脂などからなるプラスチックシース２９が押出被覆されている。
【００２９】
このように構成される遮水ケーブルにおいては、遮水層２８が前述したような、通常は良好な接着性を示し、かつ、解体時には容易に分離することができる遮水テープで形成されているため、使用時には良好な遮水性能が得られるとともに、使用済みとなった後は、シース材を容易に分離回収し、再利用することができる。
【００３０】
図６は、本発明の遮水ケーブルの他の実施形態を示す断面図であり、遮水テープとして図４に示す遮水テープが用いられている。
【００３１】
すなわち、図６において、３１は、外周に長さ方向に伸びる複数本（図面の例では、5本）の溝３２が周方向にほぼ等間隔で形成されたポリエチレンなどからなるスロットロッドを示している。このスロットロッド３１の各溝３２には、光ファイバテープ３３が複数枚（図面の例では、5枚）積層されて収容されており、一方、中心には、鋼線、ＦＲＰ（ガラス繊維強化プラスチック）などからなるテンションメンバ３４が埋設されている。
【００３２】
そして、これらの外周には、押えテープ層３５を介して、図４に示す遮水テープ、すなわち、金属層１１の上面にホットメルト接着剤層１５を備えた遮水テープが、金属層１１側を内側に向けて縦添えされて遮水層３６が形成されており、さらに、その上に、ポリエチレン、難燃化ポリエチレン、塩化ビニル樹脂などからなるプラスチックシース３７が押出被覆されている。
【００３３】
このように構成される遮水ケーブルにおいても、遮水層３６が前述したような、通常は良好な接着性を示し、かつ、解体時には容易に分離することができる遮水テープで形成されているため、使用時には良好な遮水性能が得られるとともに、使用済みとなった後は、シース材を容易に分離回収し、再利用することができる。
【００３４】
なお、以上説明した例では、遮水層２８、３６はいずれも遮水テープの縦添えにより形成されているが、遮水テープは場合によっては横巻きとしてもよい。
【実施例】
【００３５】
次に、本発明の実施例を具体的に記載するが、本発明は以下の実施例に何ら限定されるものではない。
【００３６】
実施例１
100μm厚の半導電性ポリ塩化ビニルフィルム上に、50μm厚の鉛箔、50μm厚のコポリエステル組成物系ホットメルト接着剤（住友化学社製  商品名 ボンドファーストＶＣ４０）からなるフィルム、50μm厚のＰＥＴフィルム、50μm厚のコポリエステル組成物系ホットメルト接着剤（ボンドファーストＶＣ４０）からなるフィルム、および熱膨張性マイクロカプセルを含有するホットメルト接着剤フィルムとして、50μm厚のエコセパラＣＴ−１６３４からなるフィルムを順に積層し、加熱加圧して一体に接着させて、幅15mmの電力ケーブル用遮水テープを製造した。
【００３７】
得られた遮水テープの特性を評価するため、熱膨張性マイクロカプセルを含有するホットメルト接着剤層上に、電力ケーブルのシース材として使用されている軟質塩化ビニル樹脂からなる2mm厚のシートを重ね合わせ、プレスにて温度135℃、圧力0.49MPaの条件で60秒間加熱加圧して融着させて試験用試料（長さ200mm）を作成し、この試料について、引張試験機を使用して180°剥離試験（室温、剥離速度100mm/分）を行い、初期剥離強度を測定した。また、同様に作成した試料に、初期温度60℃の温水に24時間浸漬、初期温度90℃の温水に24時間浸漬、120℃で1時間加熱の3通りの処理を個別に施し、同様の剥離試験を行った。さらに、比較のために、熱膨張性マイクロカプセルを含有するホットメルト接着剤フィルムに代えて、50μm厚のコポリエステル組成物系ホットメルト接着剤（ボンドファーストＶＣ４０）からなるフィルムを用いた以外は上記実施例と同様に製造した遮水テープ（比較例１）について、同様の試験を行った。これらの結果を表１に示す。
【００３８】
【表１】
2005327549.tif 000003
【００３９】
実施例２
200μm厚のアルミ箔上に、熱膨張性マイクロカプセルを含有するホットメルト接着剤フィルムとして、50μm厚のエコセパラＣＴ−１６３４からなるフィルムを積層し、加熱加圧して一体に接着させて、幅15mmの光ファイバケーブル用遮水テープを製造した。
【００４０】
得られた遮水テープの特性を評価するため、熱膨張性マイクロカプセルを含有するホットメルト接着剤層上に、光ファイバケーブルのシース材として使用されているポリ塩化ビニルからなる2mm厚のシートを重ね合わせ、プレスにて加熱融着させて試験用試料（長さ200mm）を作成し、この試料について、引張試験機を使用して180°剥離試験（室温、剥離速度100mm/分）を行い、剥離強度を測定した。また、同様に作成した試料に、初期温度60℃の温水に24時間浸漬、初期温度90℃の温水に24時間浸漬、120℃で1時間加熱の3通りの処理を施し、同様の剥離試験を行った。さらに、比較のために、熱膨張性マイクロカプセルを含有するホットメルト接着剤フィルムに代えて、ボンドファーストＶＣ４０からなるフィルムを用いた以外は上記実施例と同様に製造した遮水テープ（比較例２）について、同様の試験を行った。これらの結果を表２に示す。
【００４１】
【表２】
2005327549.tif 000004
【００４２】
表１および表２から明らかなように、本発明による遮水テープは、接着力に優れるとともに、比較例に比べ緩和な条件の処理で、剥離可能なまでに接着力を低下させることができ、ケーブルのリサイクル性を高め得ることが確認された。
【図面の簡単な説明】
【００４３】
【図１】本発明のケーブル用遮水テープの一実施形態を示す斜視図。
【図２】図1に示すケーブル用遮水テープの変形例を示す斜視図。
【図３】図1に示すケーブル用遮水テープの他の変形例を示す斜視図。
【図４】本発明のケーブル用遮水テープの他の実施形態を示す斜視図。
【図５】本発明の遮水ケーブルの一実施形態を示す横断面図。
【図６】本発明の遮水ケーブルの他の実施形態を示す横断面図。
【符号の説明】
【００４４】
１１…金属層、１２…第１の接着剤層、１３…補強層、１４…第１の接着剤層、１５…熱膨張性マイクロカプセル含有ホットメルト接着剤層、１６…半導電層、２１…ケーブルコア、２６…遮蔽層、２８，３６…遮水層、２９，３７…プラスチックシース、３１…スロットロッド、３３…光ファイバテープ
【図１】
2005327549.tif 000005
【図２】
2005327549.tif 000006
【図３】
2005327549.tif 000007
【図４】
2005327549.tif 000008
【図５】
2005327549.tif 000009
【図６】
2005327549.tif 000010